(57)【要約】【課題】不織布で構成され、吸液速度が速く、保水性が高く、水分の逆戻りが低減された吸収体、これを含む吸収性物品及び失禁用品を提供する。【解決手段】本発明は、吸収性物品に用いる吸収体であって、上記吸収体は、第２不織布と、上記第２不織布の表面上に積層されている第１不織布を含み、上記第１不織布は、繊度が上記第２不織布の構成繊維の平均繊度より大きく、且つ３．０ｄｔｅｘ以下の第１のセルロース繊維を７０質量％以上含み、上記第２不織布は、繊度が上記第１不織布の構成繊維の平均繊度より小さく、且つ０．２〜１．０ｄｔｅｘの第２の再生セルロース繊維を７０質量％以上含むことを特徴とする吸収体に関する。本発明は、また、上記の吸収体を含む吸収性物品に関する。本発明は、また、上記の吸収体を含む失禁用品に関する。【選択図】なし【特許請求の範囲】
【請求項１】
吸収性物品に用いる吸収体であって、
前記吸収体は、第２不織布と、前記第２不織布の表面上に積層されている第１不織布を含み、
前記第１不織布は、繊度が前記第２不織布の構成繊維の平均繊度より大きく、且つ３．０ｄｔｅｘ以下の第１のセルロース繊維を７０質量％以上含み、
前記第２不織布は、繊度が前記第１不織布の構成繊維の平均繊度より小さく、且つ０．２〜１．０ｄｔｅｘの第２の再生セルロース繊維を７０質量％以上含むことを特徴とする吸収体。
【請求項２】
前記第１不織布の構成繊維と前記第２不織布の構成繊維の平均繊度比が、１／０．２５〜１／０．７０である請求項１に記載の吸収体。
【請求項３】
前記第１のセルロース繊維は、繊度が１．４〜２．４ｄｔｅｘである請求項１又は２に記載の吸収体。
【請求項４】
前記第１不織布は、水流交絡不織布又はニードルパンチ不織布で構成されており、前記第２不織布は、ニードルパンチ不織布で構成されている請求項１〜３のいずれか１項に記載の吸収体。
【請求項５】
前記第１不織布は水流交絡不織布であり、前記第２不織布はニードルパンチ不織布であり、前記第１不織布の水流交絡不織布は前記第２不織布のニードルパンチ不織布より比容積が大きい請求項１〜４のいずれか１項に記載の吸収体。
【請求項６】
前記第１不織布の水流交絡不織布は前記第２不織布のニードルパンチ不織布より目付及び/又は厚みが小さい請求項５に記載の吸収体。
【請求項７】
請求項１〜６のいずれか１項に記載の吸収体を含むことを特徴とする吸収性物品。
【請求項８】
請求項１〜６のいずれか１項に記載の吸収体を含むことを特徴とする失禁用品。
【発明の詳細な説明】
【技術分野】
【０００１】
本発明は、吸収性物品、特には失禁用品に用いる吸収体、これを含む吸収性物品及び失禁用品に関し、詳細には、不織布で構成されている吸収体、これを含む吸収性物品及び失禁用品に関する。
【背景技術】
【０００２】
失禁用品等の吸収性物品は、主に装着者の肌に当接する表面シート、尿などの水分を吸収する吸収体、水分を外に漏れさせない防漏シートで構成されている。特に、尿などの水分を吸収する吸収体には、通常、不織布が用いられている。例えば、特許文献１には、尿受け部において、最も内側に位置している部材からの尿などの水分を吸収し、保持する第２の部材を、繊維内に複数の孔が形成された合成繊維で形成されているニードルパンチ不織布２枚で構成することが記載されている。また、特許文献２には、ポリエステルとレーヨンと低融点ファイバーとを含むニードルパンチ不織布で構成した保水層と、太番手の単繊維が集積された繊維素材と細番手の単繊維が集積された繊維素材とを交編したニットで構成された吸水拡散層を設けた尿漏れ対策生地が記載されている。また、特許文献３には、吸水性布帛として高吸水性繊維５〜６０重量％、１デニール以下の極細繊維５〜５０重量％、その他の天然繊維及び／又は合成繊維０〜９０重量％からなる不織布を用いた失禁ショーツが記載されている。
【先行技術文献】
【特許文献】
【０００３】
【特許文献１】特開平１０−１１０３０１号公報
【特許文献２】特開２００５−１１１１９１号公報
【特許文献３】特開平１１−２４１２０３号公報
【発明の概要】
【発明が解決しようとする課題】
【０００４】
特許文献１では、繊維内に複数の孔が形成された合成繊維を用いているため、親水性素材とは異なり、スポンジ効果によって加圧時に水分が逆戻りする恐れがある。特許文献２では、保水層が疎水生繊維であるポリエステル繊維を含む場合、保水層内の滞留液が移動してしまう恐れがある。また、吸収拡散層が複雑という問題がある。特許文献３では、高吸水性繊維が吸水するとゲル化する性質を有しているので、吸水性に優れるものの、失禁用品のように、洗濯して繰り返し使用する場合は、繊維の形態を崩しやすく、洗濯耐久性が十分ではなかった。
【０００５】
本発明は、かかる実情に鑑みてなされたものであり、不織布で構成され、吸液速度が速く、保水性が高く、水分の逆戻りが低減された吸収体、これを含む吸収性物品及び失禁用品を提供する。
【課題を解決するための手段】
【０００６】
本発明は、吸収性物品に用いる吸収体であって、上記吸収体は、第２不織布と、上記第２不織布の表面上に積層されている第１不織布を含み、上記第１不織布は、繊度が上記第２不織布の構成繊維の平均繊度より大きく、且つ３．０ｄｔｅｘ以下の第１のセルロース繊維を７０質量％以上含み、上記第２不織布は、繊度が上記第１不織布の構成繊維の平均繊度より小さく、且つ０．２〜１．０ｄｔｅｘの第２の再生セルロース繊維を７０質量％以上含むことを特徴とする吸収体に関する。
【０００７】
上記第１不織布の構成繊維と上記第２不織布の構成繊維の平均繊度比は、１／０．２５〜１／０．７０であることが好ましい。上記第１のセルロース繊維は、繊度が１．４〜２．４ｄｔｅｘであることが好ましい。上記第１不織布は、水流交絡不織布又はニードルパンチ不織布であり、上記第２不織布は、ニードルパンチ不織布であることが好ましい。
【０００８】
上記第１不織布は水流交絡不織布であり、上記第２不織布はニードルパンチ不織布であり、上記第１不織布の水流交絡不織布は上記第２不織布のニードルパンチ不織布より比容積が大きいことが好ましい。上記第１不織布の水流交絡不織布は上記第２不織布のニードルパンチ不織布より目付及び/又は厚みが小さいことが好ましい。
【０００９】
上記第１不織布と上記第２不織布は共にニードルパンチ不織布であり、上記第１不織布のニードルパンチ不織布は上記第２不織布のニードルパンチ不織布より比容積が小さいことが好ましい。
【００１０】
本発明は、また、上記の吸収体を含むことを特徴とする吸収性物品に関する。
【００１１】
本発明は、また、上記の吸収体を含むことを特徴とする失禁用品に関する。
【発明の効果】
【００１２】
本発明は、不織布を積層して吸収体を構成するとともに、上層に配置する第１不織布と、下層に配置する第２不織布に含まれる主成分繊維及びその繊度を特定のものにすることで、吸液速度が速く、保水性が高く、水分の逆戻りが低減された吸収体、これを含む吸収性物品及び失禁用品を提供することができる。
【発明を実施するための形態】
【００１３】
本発明者らは、失禁用品等の吸収性物品に用いる吸収体を不織布で構成することについて鋭意検討した結果、不織布を積層して吸収体を構成するとともに、上層に配置されている第１不織布に、繊度が下層に配置されている第２不織布の構成繊維の平均繊度より大きく、且つ３．０ｄｔｅｘ以下の第１のセルロース繊維を７０質量％以上含ませ、上記下層不織布に、繊度が上層不織布の構成繊維の平均繊度より小さく、且つ０．２〜１．０ｄｔｅｘの第２の再生セルロース繊維を７０質量％以上含ませることで、吸液速度が速く、保水性が高く、水分の逆戻りが低減されることを見出し、本発明に至った。第１不織布が、繊度が大きい第１のセルロース繊維を７０質量％以上含むことにより、吸液速度が速くなり、第２不織布が、繊度が小さい第２の再生セルロース繊維を７０質量％以上含むことにより、水分の吸収量が増える。それゆえ、第１不織布を上層に配置し、第２不織布を下層に配置した吸収体は、吸液速度が速く、保水性が高く、水分の逆戻りが低減される。本発明の吸収体は、尿、体液などの水分（液体）を吸収して保持するものである。吸収性物品において、第１不織布（上層）が表面シート側に近接することになる。
【００１４】
本発明において、不織布の構成繊維の平均繊度（ｄｔｅｘ）とは、各構成繊維の繊度（ｄｔｅｘ）と不織布の全体質量に対する各構成繊維の質量割合（質量％）の積の合計を１００質量％で割り算したものである。
【００１５】
(吸収体)
上記第１不織布は、繊度が第２不織布の構成繊維の平均繊度より大きく、且つ３．０ｄｔｅｘ以下の第１のセルロース繊維を７０質量％以上含む。上記第１不織布は、特に限定されないが、親水性によって吸液速度を向上させる観点から、第１のセルロース繊維を８０質量％以上含み、より好ましくは９０質量％以上含み、さらに好ましくは９５質量％以上含み、特に好ましくは１００質量％含む。第１のセルロース繊維の繊度は、特に限定されないが、下層への液移動性及び下層からの液戻り抑制の観点から、１．４〜２．４ｄｔｅｘであることが好ましく、１．５〜２．３ｄｔｅｘであることがより好ましい。上記第１のセルロース繊維は、特に限定されないが、カード通過性を考慮すると、繊維長は２５ｍｍ以上６５ｍｍ未満であることが好ましく、２８〜６０ｍｍであることがより好ましく、３５〜５５ｍｍであることがさらに好ましい。上記第１のセルロース繊維は、天然セルロース繊維であってもよく、再生セルロース繊維であってもよい。構成繊維の繊度を調整できる観点から、再生セルロース繊維であることが好ましい。天然セルロース繊維としては、コットン、麻などが挙げられる。再生セルロース繊維としては、ビスコースレーヨン繊維、銅アンモニアレーヨン繊維、溶剤紡糸セルロース繊維などが挙げられるが、ビスコースレーヨン繊維であることが好ましい。ビスコースレーヨン繊維は、通常、繊維断面が菊花状であり、繊維表面の軸方向に筋が存在するため、繊維表面での水分移動性及び繊維間の水分保持性に優れる。通常のビスコースレーヨン以外にも、尿等の水分を保持する保水性に優れるという観点から、繊維内に空隙を有する再生セルロース繊維、繊維表面に３つ以上の突起を有する再生セルロース繊維、及び繊維内に吸水性物質を有する再生セルロース繊維からなる群から選ばれる一種以上の繊維（以下、総じて特殊再生セルロース繊維ともいう。）を用いることができる。また、セルロース繊維自体が、消臭性、抗菌性、抗アレルゲン性などの機能性セルロース繊維であってもよい。以下において、単に「レーヨン繊維」と記載した場合は、ビスコースレーヨン繊維を意味する。
【００１６】
上記第１不織布は、第１のセルロース繊維に加えて、他の繊維を含んでもよい。他の繊維としては、本発明の効果を阻害しない範囲内で適宜選択して用いることができる。例えば、アクリル系繊維、ポリエステル系繊維、ポリアミド系繊維、ポリオレフィン系繊維、ポリウレタン系繊維などの合成繊維を用いることができる。他の繊維としては、上述した繊維から、１種又は複数種の繊維を用途等に応じて適宜に選択することができる。上記他の繊維は、特に限定されないが、繊度が１．０〜２．４ｄｔｅｘであることが好ましく、より好ましくは１．２〜１．９ｄｔｅｘであり、さらに好ましくは１．２〜１．７ｄｔｅｘである。上記他の繊維は、特に限定されないが、カード通過性を考慮すると、繊維長は２５ｍｍ以上６５ｍｍ未満であることが好ましく、２８〜６０ｍｍであることがより好ましく、３５〜５５ｍｍであることがさらに好ましい。
【００１７】
上記第２不織布は、繊度が第１不織布の構成繊維の平均繊度より小さく、且つ０．２〜１．０ｄｔｅｘの第２の再生セルロース繊維を７０質量％以上含む。上記第２不織布は、特に限定されないが、親水性による吸水性及び保水性向上の観点から、第２の再生セルロース繊維を８０質量％以上含み、より好ましくは９０質量％以上含み、さらに好ましくは９５質量％以上含み、特に好ましくは１００質量％含む。第２の再生セルロース繊維の繊度は、特に限定されないが、吸収水分の拡散性及び保水性向上の観点から、０．５〜１．０ｄｔｅｘであることが好ましく、０．７〜０．９５ｄｔｅｘであることがより好ましい。上記第２の再生セルロース繊維は、特に限定されないが、カード通過性を考慮すると、繊維長は２５ｍｍ以上６５ｍｍ未満であることが好ましく、２８〜６０ｍｍであることがより好ましく、３５〜５５ｍｍであることがさらに好ましい。上記第２の再生セルロース繊維は、ビスコースレーヨン繊維、銅アンモニアレーヨン繊維、溶剤紡糸セルロース繊維などのいずれの繊維であってもよいが、ビスコースレーヨン繊維であることが好ましい。ビスコースレーヨン繊維は、通常、繊維断面が菊花状であり、繊維表面の軸方向に筋が存在するため、繊維表面での水分移動性及び繊維間の水分保持性に優れる。また、第１のセルロース繊維の場合と同様に、保水性に優れるという観点から、特殊再生セルロース繊維を用いることができる。さらにまた、再生セルロース繊維自体が、消臭性、抗菌性、抗アレルゲン性などの機能性再生セルロース繊維であってもよい。
【００１８】
上記第２不織布は、第２の再生セルロース繊維に加えて、他の繊維を含んでもよい。他の繊維としては、本発明の効果を阻害しない範囲内で適宜選択して用いることができる。他の繊維としては、例えば、コットン、麻などの天然繊維、アクリル系繊維、ポリエステル系繊維、ポリアミド系繊維、ポリオレフィン系繊維、ポリウレタン系繊維などの合成繊維を用いることができる。また、他の繊維として、消臭性繊維、抗菌性繊維、抗アレルゲン性繊維などの機能性繊維を用いてもよい。他の繊維としては、上述した繊維から、１種又は複数種の繊維を用途等に応じて適宜に選択することができる。上記他の繊維は、特に限定されないが、繊度が１．０〜１．６ｄｔｅｘであることが好ましく、より好ましくは１．０〜１．４ｄｔｅｘであり、さらに好ましくは１．０〜１．２ｄｔｅｘである。上記他の繊維は、特に限定されないが、カード通過性を考慮すると、繊維長は２５ｍｍ以上６５ｍｍ未満であることが好ましく、２８〜６０ｍｍであることがより好ましく、３５〜５５ｍｍであることがさらに好ましい。
【００１９】
上記第１不織布の構成繊維と上記第２不織布の構成繊維の平均繊度比は、特に限定されないが、吸液速度の向上及び水分の逆戻りの抑制という観点から、１／０．２５〜１／０．７０であることが好ましく、より好ましくは１／０．３０〜１／０．６５であり、さらに好ましくは１／０．３５〜１／０．６０である。
【００２０】
上記吸収体の第１実施形態において、上記第１不織布は水流交絡不織布であり、上記第２不織布はニードルパンチ不織布であることが好ましい。水流交絡不織布では、構成繊維の繊維軸が比較的不織布の平面方向に配向するため、水分の拡散吸収性及び水分の逆戻りの抑制効果に優れる。ニードルパンチ不織布では、構成繊維の繊維軸が比較的不織布の厚み方向に配向するため、水分の吸水性及び保水性に優れる。該実施形態において、吸収体の上層が水流交絡不織布で構成され、下層がニードルパンチ不織布で構成されているので、上層の水流交絡不織布全面に拡散して吸収された尿などの水分が下層のニードルパンチ不織布に吸収保持されるとともに、水分の逆戻りも抑制されている。
【００２１】
第１実施形態の吸収体において、上層の水流交絡不織布は、下層のニードルパンチ不織布より、比容積が大きいことが好ましい。下層のニードルパンチ不織布が上層の水流交絡不織布より比容積が小さく、高密度であることにより、尿などの水分を保持しやすく、水分の逆戻りが抑制されやすい。上記水流交絡不織布は、特に限定されないが、水分の拡散吸収と水分の逆戻りの抑制という観点から、比容積が９．０〜２０ｃｍ3／ｇであることが好ましく、９．５〜１８ｃｍ3／ｇであることがより好ましい。上記ニードルパンチ不織布は、特に限定されないが、水分の逆戻りの抑制という観点から、比容積が６．５〜２０ｃｍ3／ｇであることが好ましく、７．０〜１８ｃｍ3／ｇであることがより好ましい。
【００２２】
第１実施形態の吸収体において、上層の水流交絡不織布は、下層のニードルパンチ不織布より、目付及び/又は厚みが小さいことが好ましい。尿などの水分に対する吸液速度が速くなりやすい。上記水流交絡不織布は、特に限定されないが、吸水量向上の観点から、目付が３０〜７０ｇ／ｍ2であることが好ましく、３５〜６０ｇ／ｍ2であることがより好ましい。上記ニードルパンチ不織布は、特に限定されないが、吸水量及び保水性向上ならびに水分の逆戻りの抑制という観点から、目付が７０〜１３０ｇ／ｍ2であることが好ましく、７５〜１２５ｇ／ｍ2であることがより好ましい。上記水流交絡不織布は、特に限定されないが、吸水時の液移動性の観点から、厚みが０．４〜０．８ｍｍであることが好ましく、０．４５〜０．７５ｍｍであることがより好ましい。上記ニードルパンチ不織布は、特に限定されないが、水分の逆戻りの抑制という観点から、厚みが０．６〜１．６ｍｍであることが好ましく、０．６５〜１．５ｍｍであることがより好ましい。
【００２３】
第１実施形態の吸収体において、好ましくは、上層の水流交絡不織布が、下層のニードルパンチ不織布より、構成繊維の平均繊度が大きく、比容積が大きく、目付及び/又は厚みが小さいことにより、より効果的に、吸液速度が向上し、水分の逆戻りが抑制される。また、下層のニードルパンチ不織布が、上層の水流交絡不織布より、構成繊維の平均繊度が小さく、比容積が小さいことにより、より効果的に、保水性が向上し、水分の逆戻りが抑制される。
【００２４】
第２実施形態の吸収体において、上記第１不織布と上記第２不織布は共にニードルパンチ不織布で構成されていることが好ましく、上記第１不織布のニードルパンチ不織布（上層のニードルパンチ不織布）は、上記第２不織布のニードルパンチ不織布（下層のニードルパンチ不織布）より比容積が小さいことがより好ましい。上層のニードルパンチ不織布が下層のニードルパンチ不織布より、構成繊維の繊度が大きく、比容積が小さい（高密度）ことにより、より効果的に、吸液速度が向上し、水分の逆戻りが抑制される。また、下層のニードルパンチ不織布が上層のニードルパンチ不織布より、構成繊維の繊度が小さく、比容積が大きい（低密度）ことにより、より効果的に、保水性が向上し、水分の逆戻りが抑制される。該実施形態の吸収体においては、上層のニードルパンチ不織布の表面にスポット吸収された尿などの水分が下層のニードルパンチ不織布で拡散吸収される。
【００２５】
第２実施形態の吸収体において、上記第１不織布のニードルパンチ不織布は、特に限定されないが、吸液速度の向上と水分の逆戻りの抑制という観点から、比容積が７．０〜２０ｃｍ3／ｇであることが好ましく、８．０〜１８ｃｍ3／ｇであることがより好ましい。上記下層のニードルパンチ不織布は、特に限定されないが、水分の逆戻りの抑制という観点から、比容積が９．０〜２０ｃｍ3／ｇであることが好ましく、９．５〜１８ｃｍ3／ｇであることがより好ましい。
【００２６】
第２実施形態の吸収体において、第１不織布及び第２不織布（上層及び下層のニードルパンチ不織布）は、特に限定されないが、吸水量及び保水性向上の観点から、目付が５０〜１００ｇ／ｍ2であることが好ましく、５５〜９５ｇ／ｍ2であることがより好ましい。また、第１不織布及び第２不織布（上層及び下層のニードルパンチ不織布）は、特に限定されないが、吸水時の液移動性向上の観点から、厚みが０．５〜１．０ｍｍであることが好ましく、０．６〜０．９ｍｍであることがより好ましい。
【００２７】
上記吸収体は、特に限定されないが、水分の逆戻りの抑制という観点から、比容積が８．０〜２０ｃｍ3／ｇであることが好ましく、より好ましくは８．０〜１８ｃｍ3／ｇである。第２実施形態の吸収体においては、比容積が大きいほど、吸液速度が速くなる傾向がある。
【００２８】
上記吸収体は、特に限定されないが、吸水性、着用感及び耐洗濯性の観点から、厚みが１．０〜２．０ｍｍであることが好ましく、より好ましくは１．２〜２．０ｍｍである。
【００２９】
上記吸収体は、特に限定されないが、吸水性、着用感及び耐洗濯性の観点から、目付が１００〜３００ｇ／ｍ2であることが好ましく、より好ましくは１００〜２１０ｇ／ｍ2であり、さらに好ましくは１１０〜１８０ｇ／ｍ2であり、さらにより好ましくは１２０〜１７０ｇ／ｍ2である。
【００３０】
第２実施形態の吸収体において、積層は特に限定されないが、あらかじめニードルパンチ処理をした第２不織布の上に、あらかじめニードルパンチ処理をした第１不織布を重ね合わせる方法の他、第２不織布を構成する繊維ウェブの上に第１不織布を構成する繊維ウェブを重ね合わせた後、ニードルパンチ処理により一体化する方法であってもよい。
【００３１】
上記吸収体は、ウェットバック率が５２％以下であることが好ましく、より好ましくは５１．５％以下であり、さらに好ましくは５０％以下である。本発明において、ウェットバック率は水分の逆戻りの指標であり、ウェットバック率が低いほど水分の逆戻りが少ないことを意味する。本発明において、吸収体のウェットバック率は、後述するとおりに、吸水／ウェットバック試験により測定評価する。
【００３２】
上記吸収体は、吸水率が４５％以上であることが好ましく、より好ましくは５０％以上であり、さらに好ましくは５５％以上である。本発明において、吸水率は保水性の指標であり、吸水率が高いほど保水性に優れることを意味する。本発明において、吸収体の吸水率は、後述するとおりに、吸水／ウェットバック試験により測定評価する。
【００３３】
上記吸収体は、吸液時間が４．０秒以下であることが好ましく、より好ましくは３．９５秒以下であり、さらに好ましくは３．９０秒以下であり、さらにより好ましくは３．５０秒以下であり、特に好ましくは３．０秒以下である。本発明において、吸収体の吸液時間は、後述するとおりに、吸水／ウェットバック試験により測定評価する。
【００３４】
＜吸水／ウェットバック試験＞
（１）試料（吸収体）、表面シート(エアスルー不織布、目付５０ｇ／ｍ2、厚み０．８６ｍｍ（１９６０Ｐａ荷重時）、ＰＥＴ／ＰＥ製）)をそれぞれ１０ｃｍ角にカットして質量を測定し、それぞれ、試料の吸水前質量、表面シートの吸水前質量とする。
（２）１０ｃｍ角にカットした濾紙（東洋濾紙社製、ＡＤＶＡＮＴＥＣ（登録商標）  Ｎｏ．２）を２０枚重ね、質量を測定し、濾紙の吸水前質量とする。
（３）１０ｃｍ角の樹脂板（塩化ビニル樹脂製）上に、試料、表面シート、注水板（アクリル樹脂製、１０ｃｍ角、中央に１０ｍｍ直径の孔（注水口）を有する）をこの順番に重ね置きする。
（４）水６ｍｌを注水口から注加し、注加直後から水が全量吸収されるまでの時間を計測し、吸液時間とする。
（５）注水板を除いた表面シート上に、上記（２）で準備した濾紙２０枚、１０ｃｍ角の樹脂板（塩化ビニル樹脂製）、４ｋｇ分銅をこの順に重ね置きし、３９２０Ｐａ（４０ｇｆ／ｃｍ2）の荷重を３分間加える。
（６）荷重除去後、試料、濾紙（２０枚）及び表面シートの質量をそれぞれ測定し、それぞれ、試料、濾紙及び表面シートの吸水後質量とする。
（７）下記式により、試料（吸収体）の吸水量、表面シートの吸水量、ウェットバック量を算出する。そして、下記式により、吸収体の吸水量、表面シートの吸水量及びウェットバック量の合計に対する吸収体の吸水量及びウェットバック量の比率を求め、それぞれ、吸収体の吸水率及びウェットバック率とする。
吸水体の吸水量（ｇ）＝試料の吸水後質量（ｇ）−試料の吸水前質量（ｇ）
表面シートの吸水量（ｇ）＝表面シートの吸水後質量（ｇ）−表面シートの吸水前質量（ｇ）
ウェットバック量（ｇ）＝濾紙の吸水後質量（ｇ）−濾紙の吸水前質量（ｇ）
吸収体の吸水率（％）＝[吸水体の吸水量（ｇ）／（吸収体の吸水量＋表面シートの吸水量＋ウェットバック量）（ｇ）]×１００
吸収体のウェットバック率（％）＝[ウェットバック量（ｇ）／（吸収体の吸水量＋表面シートの吸水量＋ウェットバック量）（ｇ）]×１００
【００３５】
第１実施形態の吸収体は、吸水面において、拡散面積比が４０％以上であることが好ましく、４５％以上であることがより好ましく、５０％以上であることがさらに好ましい。第２実施形態の吸収体は、裏面（吸水面の反対面）において、拡散面積比が３５％以上であることが好ましく、４０％以上であることがより好ましく、４５％以上であることがさらに好ましい。本発明において、拡散面積比は水分の拡散吸収性を評価する指標であり、拡散面積比が高いほど水分の拡散吸収性に優れることを意味する。本発明において、吸収体の拡散面積比は、後述するとおりに、拡散性試験により測定評価する。
【００３６】
＜拡散性試験＞
（１）５ｃｍ角にカットした吸収体（試料）を樹脂板（塩化ビニル樹脂製、５ｃｍ角）上に配置する。
（２）試料上３ｃｍに先端位置を調整したビュレットから、着色水（食用色素  黄（共立食品社）０．３％水溶液）を０．５ｍｌ注加した後、試料上に５ｃｍ角の濾紙２０枚、５ｃｍ角の樹脂板（塩化ビニル樹脂製）、４ｋｇ分銅をこの順に重ね置きし、３９２０Ｐａ（４０ｇｆ／ｃｍ2）の荷重を３分間加える。
（３）荷重を除去した後、試料表面及び裏面における注加液（着色水）の拡散状態をデジ  タルカメラ（ＯＬＹＭＰＵＳ社製、型番「ＳＰ−３５０」）で写真撮影する。
（４）注加液の拡散領域の面積を印刷紙面上で計測し、下式により、試料面積（２５ｃｍ  2）に対する試料表面（吸水面）及び裏面（吸水面の反対面）における拡散領域の面積  の比率を求め、拡散面積比とする。
拡散面積比（％）＝[拡散領域の面積（ｃｍ2）／２５（ｃｍ2）]×１００
【００３７】
上記水流交絡不織布は、繊維ウェブに水流交絡処理を施すことにより作製することができる。繊維ウェブの形態は、特に限定されず、パラレルウェブ、クロスウェブ、クリスクロスウェブ、セミランダムウェブ及びランダムウェブ等のカードウェブ、エアレイウェブ、湿式抄紙ウェブ、ならびにスパンボンドウェブ等から選択されるいずれの形態であってもよい。繊維ウェブは、水流交絡処理による交絡性を考慮すると、カードウェブであることが好ましい。
【００３８】
水流交絡処理条件は、特に限定されず、一般的な条件であればよく、繊維ウェブの目付及び繊維ウェブの搬送支持体の速度等に応じて適宜設定することができる。例えば、孔径０．０５〜０．５ｍｍのオリフィスが、０．５〜１．５ｍｍの間隔で設けられたノズルから、水圧１〜１０ＭＰａの水流を、繊維ウェブの表裏面側からそれぞれ１〜４回ずつ噴射するとよい。好ましい水圧は、１．５〜４ＭＰａである。水流噴射処理後、乾燥処理に付する。乾燥処理は、例えば、熱風乾燥器を用いて実施される。乾燥温度は、例えば、４０〜１００℃であればよい。或いは、乾燥処理は、自然乾燥でもよい。
【００３９】
上記ニードルパンチ不織布は、繊維ウェブにニードルパンチ処理を施すことにより作製することができる。繊維ウェブの形態は、特に限定されず、パラレルウェブ、クロスウェブ、クリスクロスウェブ、セミランダムウェブ及びランダムウェブ等のカードウェブ、エアレイウェブ、湿式抄紙ウェブ、ならびにスパンボンドウェブ等から選択されるいずれの形態であってもよい。
【００４０】
ニードルパンチ処理の条件は、特に限定されず、従来から知られているニードルパンチ不織布を製造する際の条件で行うことができる。例えば、ニードルパンチの針本数を２００〜６００本/ｃｍ2にすることが好ましい。
【００４１】
本発明の吸収体は、必要に応じて、消臭剤、抗菌剤、アレルゲン分解剤などの機能剤を含有しても良い。また、吸水性を調整するために、高吸水性樹脂（Superabsorbent polymer、略称：ＳＡＰ）を担持させても良い。
【００４２】
（吸収性物品及び失禁用品）
本発明の吸収性物品は、上記吸収体を含むものであればよく、特に限定されない。例えば、上記吸収性物品は、吸収体の表面（第１不織布側）には主に装着者の肌に当接する表面シート（表生地）が配置され、吸収体の裏面（第２不織布側）には液体を外に漏れさせない防漏シート（防水生地）が配置されていてもよい。上記吸収性物品としては、例えば、生理用ナプキン；おりものシート；失禁パッド、失禁ライナー、失禁用ショーツ、失禁用パンツ等の失禁用品等が挙げられる。上記表面シート及び防漏シートとしては、特に限定されず、通常、吸収性物品に使用するものを用いることができる。
【００４３】
上記吸収性物品は、失禁パッド、失禁ライナー、失禁用ショーツ、失禁用パンツ等の失禁用品として用いることが好ましい。上記失禁用品において、吸収体は尿受け部として機能する。上記吸収体、上記吸収性物品及び上記失禁用品は、尿が１０〜１００ｃｃ程度の軽度失禁から重度失禁対応型として好適であり、特に、尿が１０〜３０ｃｃ程度の軽度失禁対応型として好適である。
【実施例】
【００４４】
以下、実施例により、本発明をさらに具体的に説明するが、本発明はこれらの実施例に限定されない。
【００４５】
実施例及び比較例では、下記の繊維を用いた。
【００４６】
繊維１：レーヨン繊維、繊度０．９ｄｔｅｘ、繊維長３８ｍｍ、ダイワボウレーヨン社製、品名「コロナ（ＢＨ）」、以下において、単に「ＢＨ０．９ｄｔｅｘ」とも記す。
繊維２：レーヨン繊維、繊度１．７ｄｔｅｘ、繊維長４０ｍｍ、ダイワボウレーヨン社製、品名「コロナ（ＣＤ）」、以下において、単に「ＣＤ１．７ｄｔｅｘ」とも記す。
繊維３：レーヨン繊維、繊度２．２ｄｔｅｘ、繊維長５１ｍｍ、ダイワボウレーヨン社製、品名「コロナ（ＲＢ）」、以下において、単に「ＲＢ２．２ｄｔｅｘ」とも記す。
繊維４：レーヨン繊維、繊度３．３ｄｔｅｘ、繊維長５１ｍｍ、ダイワボウレーヨン社製、品名「コロナ（ＣＤ）」、以下において、単に「ＣＤ３．３ｄｔｅｘ」とも記す。
繊維５：ポリエチレンテレフタレート繊維、繊度１．４２ｄｔｅｘ、繊維長３８ｍｍ、東レ社製、品名「４０２」、以下において、単に「ＰＥＴ１．４２ｄｔｅｘ」とも記す。
【００４７】
実施例及び比較例において、水流交絡不織布及びニードルパンチ不織布は下記のように作製した。
【００４８】
＜水流交絡不織布の作製＞
繊維をセミランダムカードで解繊して所定の目付のカードウェブを作製した。次いで、ノズル孔径０．１３ｍｍのオリフィスが１ｍｍ間隔で配置されたノズルから、ウェブ表面から２ＭＰａ、ウェブ裏面から３ＭＰａの水圧で水流を噴射した後、自然乾燥させて、水流交絡不織布を作製した。
【００４９】
＜ニードルパンチ不織布の作製＞
繊維をセミランダムカードで解繊して所定の目付のカードウェブを作製した。次いで、以下の条件により両面のニードルパンチ処理を行い、ニードルパンチ不織布を作製した。
使用ニードル：４０番手、バーブ数６；ペネ数：６４本／ｃｍ２（単位面積当たりの針の打ち込み本数）；針深度：１０ｍｍ
【００５０】
（実施例1〜３、比較例１〜５）
下記表１に示すように、ニードルパンチ不織布又は水流交絡不織布を第１不織布として用い、ニードルパンチ不織布を第２不織布として用い、第２不織布の表面上に第１不織布を積層して、積層不織布を得た。第１不織布（上層）及び第２不織布（下層）に用いた不織布の厚み及び目付を下記表１に示した。不織布の厚み及び目付は、下記のように測定したものである。
【００５１】
実施例1〜３、比較例１〜５で得られた吸収体（積層不織布）の物性を下記のように評価した。また、実施例1〜３、比較例１〜５で得られた吸収体（積層不織布）の吸水特性を下記のように吸水／ウェットバック試験により測定・評価した。これらの結果を下記表１に示した。さらに、実施例1〜３、比較例１〜５で得られた吸収体（積層不織布）の拡散性を下記のように拡散性試験により測定・評価した。これらの結果を下記表１に示した。参考例１として、市販のピジョン社製の失禁用品（品名「リクープかろやか１５ｍｌ」）における吸収体（ニードルパンチ不織布、レーヨン繊維５０質量％、アクリル系繊維５０質量％）の吸収特性及び吸水拡散性を、それぞれ、下記の吸水／ウェットバック試験及び拡散性試験により測定・評価し、その結果も下記表１に示した。下記表１において、「−」は、測定していないことを意味する。
【００５２】
＜目付＞
ＪＩＳ  Ｌ  １９１３に準じて測定した。
【００５３】
＜厚み＞
厚み測定機（商品名「ＴＨＩＣＫＮＥＳＳ  ＧＡＵＧＥ」、モデル「ＣＲ−６０Ａ」、株式会社大栄科学精器製作所製）を使用して、１９６０Ｐａ（２０ｇｆ／ｃｍ2）荷重下で厚みを測定した。
【００５４】
＜比容積＞
比容積は、上述した測定方法によって測定した厚み及び目付に基づき、下記式により算出した。
比容積(ｃｍ3／ｇ)＝｛１９６０Ｐａ荷重時厚み（ｍｍ）／目付（ｇ／ｍ2）｝×１０００
【００５５】
＜吸水／ウェットバック試験＞
（１）試料（吸収体）、表面シート(エアスルー不織布、目付５０ｇ／ｍ2、厚み０．８６ｍｍ（１９６０Ｐａ荷重時）、ＰＥＴ／ＰＥ製）)をそれぞれ１０ｃｍ角にカットして質量を測定し、それぞれ、試料の吸水前質量、表面シートの吸水前質量とした。
（２）１０ｃｍ角にカットした濾紙（東洋濾紙社製、ＡＤＶＡＮＴＥＣ（登録商標）  Ｎｏ．２）を２０枚重ね、質量を測定し、濾紙の吸水前質量とした。
（３）１０ｃｍ角の樹脂板（塩化ビニル樹脂製）上に、試料、表面シート、注水板（アクリル樹脂製、１０ｃｍ角、中央に１０ｍｍ直径の孔（注水口）を有する）をこの順番に重ね置きした。
（４）水６ｍｌを注水口から注加し、注加直後から全量吸収されるまでの時間を計測し、吸液時間とした。
（５）注水板を除いた表面シート上に、上記（２）で準備した濾紙２０枚、１０ｃｍ角の樹脂板（塩化ビニル樹脂製）、４ｋｇ分銅をこの順に重ね置きし、３９２０Ｐａ（４０ｇｆ／ｃｍ2）の荷重を３分間加えた。
（６）荷重除去後、試料、濾紙（２０枚）及び表面シートの質量をそれぞれ測定し、それぞれ、試料、濾紙及び表面シートの吸水後質量とした。
（７）下記式により、試料（吸収体）の吸水量、表面シートの吸水量、ウェットバック量を算出した。そして、下記式により、吸収体の吸水量、表面シートの吸水量及びウェットバック量の合計に対する吸収体の吸水量及びウェットバック量の比率を求め、それぞれ、吸収体の吸水率及びウェットバック率とした。
吸水体の吸水量（ｇ）＝試料の吸水後質量（ｇ）−試料の吸水前質量（ｇ）
表面シートの吸水量（ｇ）＝表面シートの吸水後質量（ｇ）−表面シートの吸水前質量（ｇ）
ウェットバック量（ｇ）＝濾紙の吸水後質量（ｇ）−濾紙の吸水前質量（ｇ）
吸収体の吸水率（％）＝[吸水体の吸水量（ｇ）／（吸収体の吸水量＋表面シートの吸水量＋ウェットバック量）（ｇ）]×１００
吸収体のウェットバック率（％）＝[ウェットバック量（ｇ）／（吸収体の吸水量＋表面シートの吸水量＋ウェットバック量）（ｇ）]×１００
【００５６】
＜拡散性試験＞
（１）５ｃｍ角にカットした吸収体（試料）を樹脂板（塩化ビニル樹脂製、５ｃｍ角）上に配置した。
（２）試料上３ｃｍに先端位置を調整したビュレットから、着色水（食用色素  黄（共立食品社）０．３％水溶液）を０．５ｍｌ注加した後、試料上に５ｃｍ角の濾紙２０枚、５ｃｍ角の樹脂板（塩化ビニル樹脂製）、４ｋｇ分銅をこの順に重ね置きし、３９２０Ｐａ（４０ｇｆ／ｃｍ2）の荷重を３分間加えた。
（３）荷重を除去した後、試料表面及び裏面における注加液（着色水）の拡散状態をデジ  タルカメラ（ＯＬＹＭＰＵＳ社製、型番「ＳＰ−３５０」）で写真撮影した。
（４）注加液の拡散領域の面積を印刷紙面上で計測し、下式により、試料面積（２５ｃｍ２）に対する試料表面（吸水面）及び裏面（吸水面の反対面）における拡散領域の面積の  比率を求め、拡散面積比とした。
拡散面積比（％）＝[拡散領域の面積（ｃｍ2）／２５（ｃｍ2）]×１００
【００５７】
【表１】
2016022173.tif 000002
【００５８】
表１のデータから分かるように、実施例の吸収体は、ウェットバック率が５２％以下であり、水分の逆戻りが少なかった。また、実施例の吸収体は、吸液時間が４．０以下であり、吸液速度が速かった。さらに、実施例の吸収体は、吸水率が高く、保水性が高かった。実施例１〜３の対比から分かるように、第１不織布と第２不織布のいずれもニードルパンチ不織布で構成した実施例１〜２の吸収体が、第１不織布を水流交絡不織布で構成し、第２不織布をニードルパンチ不織布で構成した実施例３の吸収体より、吸液時間が短く、より吸液速度に優れていた。一方、比較例１〜５の吸収体は、ウェットバック率が５５％を超えており、水分の逆戻りが多かった。また、比較例１〜５の吸収体は、吸水率が４５％未満であり、保水性が悪かった。また、実施例の吸収体は、参考例１の市販品の失禁用品における吸収体に比べ、保水性、水分の逆戻り、及び吸液速度の全てが良好であった。
【産業上の利用可能性】
【００５９】
本発明の吸収体は、生理用ナプキン；おりものシート；失禁パッド、失禁ライナー、失禁用パンツ、失禁用ショーツ等の等の失禁用品等の吸収性物品に用いることができ、特に、失禁パッド、失禁ライナー、失禁用パンツ、失禁用ショーツ等の失禁用品、特に軽度失禁用品の尿受け部の吸収体として好適に用いることができる。